ЦЕННАЯ БУМАГА

ЦЕ1ШАЯ БУМАГА
Настоящая полезная модель относится к бумаге, используемой для изготовления ценных бумаг и документов, в частности, тех документов, которые находятся в длительном обращении, таких как, например, банкноты, паспорта, акции акционерных обществ, чеки, водительские права и т.п.
Как известно, в бумаги с защитой от подделки заделывают защитные элементы в виде нитей, лент или подобных защитных деталей, которые заделываются в волокнистую структуру при формировании бумаги. Этот общеизвестный способ заделки описан, например, в патенте ЕР 0279880 А1.
Наиболее близким аналогом заявленной полезной модели по числу общих существенных признаков является решение, известное из RU 14940 U1, опублик. 10.09.2000, из которого известна ценная бумага, состоящая из одного или большего количества слоев, и имеющая защитные признаки в виде флуоресцирующей в УФ лучах защитной нити, по меньшей мере одного многотонового объемного круглосеточного водяного знака, а также в виде равномерно распределенных в листе бумаги флуоресцирующих в УФ лучах защитных волокон.
К недостаткам данной бумаги следует отнести легкость обнаружения защитных признаков и простоту их воспроизведения при возможной подделке. Нри этом не исключается возможность фальсификации путем подчистки, вытравливания и т. п. информации, содержащейся на бумаге.
Основная задача предложенной полезной модели состоит в повышении степени защищенности бумаги как в отношении ее несанкционированного производства, так и в отношении фальсификации ее информационного содержания.
МКИ7 D21 Н21/40
Описание
в соответствии с предложенным решением ценная бумага состоит из одного или большего количества слоев и имеет зашитные признаки в виде флуоресцируюш;ей в УФ лучах заш,итной нити, по меньшей мере одного многотонового объемного круглосеточного водяного знака, а также в виде равномерно распределенных в листе бумаги флуоресцирз ощих в УФ лучах зашитных волокон, причем согласно предложенному решению она имеет по меньшей мере один участок, имеющий степень непрозрачности, отличающуюся от степени непрозрачности основной площади листа, расположенный по меньше вдоль защитной нити так, что защитная нить размещена по меньшей мере частично в указанном участке, и/или в зоне размещения водяного знака так, что данный участок по крайней мере частично перекрывает водяной знак, при этом указанный участок имеет размеры превышающие ширину защитной нити и меньшие чем максимальный диаметр водяного знака.
По меньшей мере один упомянутый участок может быть выполнен в виде водяного знака, включающего защитный элемент, представляющий собой, например, защитную надпись.
Предпочтительно бумага имеет степень непрозрачности от 81,5% до 86,5% и имеет желтовато-розовый цвет.
Предусматривается, что защитная нить расположена в левой части листа, имеет ширину, равную 0,5 мм, и выполнена флуоресцирующей отчетливым красным цветом.
Предусматривается также, что водяной знак размещен в правой части листа, имеет максимальный диаметр, составляющий 32 мм, и выполнен в виде нроизвольной фигуры, например, в форме орла.
Преимущественно защитные волокна выполнены невидимыми при обычном свете и принимающими красный и синий цвет в УФ лучах и распределены в листе в количестве 12 волокон на 1 кв. дюйм и имеют длину примерно 3 мм и толщину примерно 0,2 мм.
Предпочтительно также чтобы бумага имела - 100%-е содержание хлопка, а плотность бумаги составляла 90 г/кв.м ±5%.
Целесообразно чтобы бумага была выполнена нейтральной к УФ лучам и обладала максимально достижимым низким уровнем флуоресцентности.
На фиг. 1 изображен вид в перспективе ценной бумаги в соответствии с предложенной полезной моделью, показывающий расположение защитных признаков на листе; на фиг. 2 - изображено частичное вертикальное сечение ценной бумаги, показывающее защитную нить, расположенную в з астке пониженной непрозрачности.
На фиг. 1 показана на виде сверху предложенная защитная бумага 1, состоящая из одного или большего количества слоев, и имеющая защитные признаки в виде флуоресцирующей в УФ лучах защитной нити 2, по меньшей мере одного многотонового объемного круглосеточного водяного знака 3, а также в виде равномерно распределенных в листе бумаги флуоресцирз ющих в УФ  защитных волокон (на чертеже не показаны). Бумага имеет по меньшей мере один участок 4 или 5, имеющий степень непрозрачности, отличаюшуюся от степени непрозрачности основной площади листа 1, Указанные участки на чертеже расположены как в левой части листа, вдоль защитной нити (участок 4), так и в правой части листа 1, в зоне расположения водяного знака 3 (участок 5). При этом защитная нить размещена частично в участке 4, а участок 5 частично перекрывает водяной знак 3. Согласно предложенной полезной модели указанный участок имеет размеры превышающие ширину защитной нити 2, предпочтительно равную 0,5 мм, и меньшие чем максимальный диаметр выполненного на чертеже в форме орла водяного знака 3, составляющий примерно 32 мм.
меньшей степенью непрозрачности. При этом в первом случае они могут быть образованы, например, путем нанесения дополнительных слоев бумаги с одной или обеих сторон листа бумаги. В готовой бумаге невозможно определить никакие раздельные слои, т.к. два бумажных полотна, сведенные вместе вскоре после формирования бумаги, при последующих стадиях обработки (каландрирования, проклейки, сушки и т.д.) взаимосоединяются настолько тесно, что отдельные полотна больше уже не могут быть разделены или различимы. Во втором же случае они могут быть выполнены по технологии изготовления водяных знаков. Кроме того данные участки могут быть расположены также и в любых других зонах листа. Принято, что оптимальный диапазон, в котором может меняться степень непрозрачности от 81,5% до 86,5%
Формирование бумаги в месте нахождения зап итной нити или ленты зависит от ширины запдитной ленты. Как известно, при использовании слишком широких заш;итпых лент возможно появление дефектов в виде отверстий, которые обнажают заш;итн}ю ленту. Т.к. первые дефекты возможны уже при ширине около 1,5 мм, то обычно используют защитные нити с максимальной шириной в 1 мм. В предложенном решении принято целесообразным изготавливать ленту, выполненную флуоресцируюшей отчетливым красным цветом, с шириной 0,5 мм, что еще более повышает гарантию качественного изготовления бумаги. В то же время предлагаемые участки повышенной или пониженной степени непрозрачности позволяют получить дополнительный защитный эффект в местах расположения защитных признаков.
Упомянутый участок(и) может быть выполнен в виде водяного знака, включающего защитный элемент, представляющий собой, например, защитную надпись.
этом они должны быть распределены в листе в количестве 12 волокон на 1 кв. дюйм и иметь длину примерно 3 мм и толщину примерно 0,2 мм. Предложенное решение в связи с включением указанных дополнительных элементов защиты обусловливает необходимость изменения некоторых характеристик изготавливаемой бумаги. Физические требования, предъявляемые к ценным бумагам, более строгие, чем требования, предъявляемые к другим видам бумаги. Для достижения поставленной задачи, желательно, чтобы бумага имела 100% содержание хлопка, чтобы плотность бумаги составляла 90 г/кв.м ±5%, а также чтобы она имела желтовато -розовый цвет, была выполнена нейтральной к УФ лучам и обладала максимально достижимым низким уровнем флуоресцентности
Кроме того, чтобы нридать документу достаточную весомость или легкую складываемость масса предложенной бумаги предпочтительно составляет 90 г/кв.м±5%. Также чтобы толщина бумаги при работе с такими машинами, как автоматические банковские кассовые машины и высокоскоростные сортировальные машины, не создавала каких либо проблем - предпочтительно она должна иметь значение - 115 микрон ±5%.
Прочность и износостойкость - это самые важные качества ценных бумаг. В предложенной ценной бумаге сопротивление раздиранию (в среднем в продольном и поперечном направлениях на площади без водяного знака) - 840 niN/m min. Предел прочности на разрыв - в продольном направлении - 8 kN/m min, в поперечном направлении - 4 kN/m min. Поскольку банкноты неизбежно многократно складываются и разворачиваются в течение их оборота, от бумаги, из которой они сделаны, требуются большая прочность и долговечность при складывании. В предложенной бумаге число двойных перегибов принимается (в среднем по двум направлениям, по Шопперу) - минимум 3500.
Поскольку пористость связана с загрязняемостью бумаги, то в основном желательна относительно малая нористость ценных бумаг. Предложенная бумага имеет нористость (но Бендстену) - 20 мл/мин max. Пористость в смятом виде (но Бендстену) - 140 мл/мин max.
Паконец, важна размерная стабильность бумаги как в ходе процесса изготовления, так и в течение срока службы конечного документа. Максимально допустимое изменение размеров (стабильность размеров) нринимается - 3% (международная процедура .1УЬ5635). В частности бумага не должна разбухать или сокращаться чрезмерно из-за влажности, которая обычно присутствует в течение процесса производства и в ходе обычного использования. Поэтому предложенная ценная бумага имеет также такие характеристики, как: Влагопоглащение по Коббу - 70 г/кв.м max; относительная прочность во влажном состоянии - 30%; равновесная относительная влажность - 55-65%. Все тесты бумаги должны проводиться при относительной влажности 65%.
Остальные характеристики: Предпочтительно  не должна содержать формальдегида. Предполагается, что РП бумаги - составляет 0,5 min, зольность - 3%(TiO2) max. IGT (способность к впитыванию масла) лицо и оборот - 15-30. Шероховатость - 800 мл/мин (со стороны сетки); 700 мл/мин (со стороны войлока).
Указанные варианты являются примерными и возможно большое количество дополнительных вариантов, основанных на идее, нредложенной в данном решении.